(57)【要約】【課題】多層フォトレジストのドライ現像のための方法及び装置【解決手段】プラズマ処理システム内で、基板上に有機反射防止膜（ＡＲＣ）をエッチングする方法は、アンモニア（ＮＨ３）及びパッシベーションガスを含むプロセスガスを導入することと、該プロセスガスからプラズマを形成することと、該基板を該プラズマにさらすこととを含む。該プロセスガスは、例えば、ＮＨ３、及びＣ２Ｈ４、ＣＨ４、Ｃ２Ｈ２、Ｃ２Ｈ６、Ｃ３Ｈ４、Ｃ３Ｈ６、Ｃ３Ｈ８、Ｃ４Ｈ６、Ｃ４Ｈ８、Ｃ４Ｈ１０、Ｃ５Ｈ８、Ｃ５Ｈ１０、Ｃ６Ｈ６、Ｃ６Ｈ１０及びＣ６Ｈ１２のうちの少なくとも１つ等の炭化水素ガスを構成することができる。本発明は、さらに、基板上の薄膜をエッチングする２層マスクを形成する方法を提供する。
2006522480.tif 000002
【特許請求の範囲】
【請求項１】
プラズマ処理システム内で基板上の反射防止膜（ＡＲＣ）をエッチングする方法であって、
アンモニア（ＮＨ３）及びパッシベーションガスを集合的に含有する１つ以上のガスを含んでいるプロセスガスを導入することと、
前記プラズマ処理システム内で、前記プロセスガスからプラズマを形成することと、
前記基板を前記プラズマにさらすこととを具備する方法。
【請求項２】
前記パッシベーションガスは、炭化水素ガスを含んでいる請求項１に記載の方法。
【請求項３】
前記パッシベーションガスは、Ｃ２Ｈ４、ＣＨ４、Ｃ２Ｈ２、Ｃ２Ｈ６、Ｃ３Ｈ４、Ｃ３Ｈ６、Ｃ３Ｈ８、Ｃ４Ｈ６、Ｃ４Ｈ８、Ｃ４Ｈ１０、Ｃ５Ｈ８、Ｃ５Ｈ１０、Ｃ６Ｈ６、Ｃ６Ｈ１０及びＣ６Ｈ１２のうちの少なくとも１つを含んでいる請求項１に記載の方法。
【請求項４】
前記プロセスガスは、さらにヘリウムを含んでいる請求項１、２または３に記載の方法。
【請求項５】
前記基板を前記プラズマに前記さらすことは、第１の期間実行される請求項１に記載の方法。
【請求項６】
前記第１の期間は、終点検出によって決められる請求項５に記載の方法。
【請求項７】
前記終点検出は、光放射分光法を含んでいる請求項６に記載の方法。
【請求項８】
前記第１の期間は、前記ＡＲＣ層をエッチングする時間に相当し、第２の期間によって延長される請求項５に記載の方法。
【請求項９】
前記第２の期間は、前記第１の期間の一部である請求項８に記載の方法。
【請求項１０】
基板上の薄膜をエッチングするための２層マスクを形成する方法であって、
前記基板上に前記薄膜を形成することと、
前記薄膜上に、反射防止膜（ＡＲＣ）を形成することと、
前記ＡＲＣ層上にフォトレジストパターンを形成することと、
アンモニア（ＮＨ３）及びパッシベーションガスを集合的に含有する１つ以上のガスを含むプロセスガスを用いて、前記ＡＲＣ層をエッチングすることにより、前記フォトレジストパターンを前記ＡＲＣ層に転写することとを具備する方法。
【請求項１１】
前記パッシベーションガスは、炭化水素ガスを含んでいる請求項１０に記載の方法。
【請求項１２】
前記パッシベーションガスは、Ｃ２Ｈ４、ＣＨ４、Ｃ２Ｈ２、Ｃ２Ｈ６、Ｃ３Ｈ４、Ｃ３Ｈ６、Ｃ３Ｈ８、Ｃ４Ｈ６、Ｃ４Ｈ８、Ｃ４Ｈ１０、Ｃ５Ｈ８、Ｃ５Ｈ１０、Ｃ６Ｈ６、Ｃ６Ｈ１０及びＣ６Ｈ１２のうちの少なくとも１つを含んでいる請求項１０に記載の方法。
【請求項１３】
前記プロセスガスは、さらにヘリウムを含んでいる請求項１０、１１または１２に記載の方法。
【請求項１４】
前記基板の前記エッチングは、第１の期間実行される請求項１０に記載の方法。
【請求項１５】
前記第１の期間は、終点検出によって決められる請求項１４に記載の方法。
【請求項１６】
前記終点検出は、光放射分光法を含んでいる請求項１５に記載の方法。
【請求項１７】
前記第１の期間は、前記ＡＲＣ層をエッチングする時間に相当し、第２の期間によって延長される請求項１４に記載の方法。
【請求項１８】
前記第２の期間は、前記第１の期間の一部である請求項１７に記載の方法。
【請求項１９】
基板上の反射防止膜（ＡＲＣ）をエッチングするプラズマ処理システムであって、
プロセスガスからのプラズマの形成を容易にするプラズマ処理チャンバと、
前記プラズマ処理チャンバに結合され、かつ前記プロセスガスを用いてプロセスレシピを実行するように構成されたコントローラとを備え、
前記プロセスガスは、アンモニア（ＮＨ３）を及びパッシベーションガスを集合的に含有する１つ以上のガスを含んでいるシステム。
【請求項２０】
前記システムは、前記プラズマ処理チャンバに結合され、かつ前記コントローラに結合された診断システムをさらに具備する請求項１９に記載のシステム。
【請求項２１】
前記診断システムは、前記プラズマから放射された光と関連付けられた信号を受け取るように構成されている請求項２０に記載のシステム。
【請求項２２】
前記パッシベーションガスは、炭化水素ガスを含んでいる請求項１９に記載のシステム。
【請求項２３】
前記パッシベーションガスは、Ｃ２Ｈ４、ＣＨ４、Ｃ２Ｈ２、Ｃ２Ｈ６、Ｃ３Ｈ４、Ｃ３Ｈ６、Ｃ３Ｈ８、Ｃ４Ｈ６、Ｃ４Ｈ８、Ｃ４Ｈ１０、Ｃ５Ｈ８、Ｃ５Ｈ１０、Ｃ６Ｈ６、Ｃ６Ｈ１０及びＣ６Ｈ１２のうちの少なくとも１つを含んでいる請求項１９に記載のシステム。
【請求項２４】
前記プロセスガスは、さらにヘリウムを含んでいる請求項１９、２２または２３に記載のシステム。
【請求項２５】
前記コントローラは、前記基板を第１の期間、前記プラズマにさらす請求項２０に記載のシステム。
【請求項２６】
前記第１の期間は、前記診断システムによって判断される終点検出によって決められる請求項２５に記載のシステム。
【請求項２７】
前記診断システムは、光放射分光装置を備えている請求項２６に記載のシステム。
【請求項２８】
前記第１の期間は、前記ＡＲＣ層をエッチングする時間に相当し、第２の期間によって延長される請求項２５に記載のシステム。
【請求項２９】
前記第２の期間は、前記第１の期間の一部である請求項２８に記載のシステム。
【請求項３０】
プラズマ処理システム内の基板上の多層マスク内の側壁を滑らかにする方法であって、
アンモニア（ＮＨ３）及びパッシベーションガスを集合的に含有する１つ以上のガスを含むプロセスガスを導入することと、
前記プラズマ処理システム内の前記プロセスガスからプラズマを形成することと、
前記基板を前記プラズマにさらすこととを備え、
前記パッシベーションガスは、前記側壁の表面の粗さを滑らかにするために、前記多層マスクの前記側壁上にパッシベーション膜の形成を容易にする方法。
【請求項３１】
前記パッシベーションガスは、炭化水素ガスを含んでいる請求項３０に記載の方法。
【請求項３２】
前記パッシベーションガスは、Ｃ２Ｈ４、ＣＨ４、Ｃ２Ｈ２、Ｃ２Ｈ６、Ｃ３Ｈ４、Ｃ３Ｈ６、Ｃ３Ｈ８、Ｃ４Ｈ６、Ｃ４Ｈ８、Ｃ４Ｈ１０、Ｃ５Ｈ８、Ｃ５Ｈ１０、Ｃ６Ｈ６、Ｃ６Ｈ１０及びＣ６Ｈ１２のうちの少なくとも１つを含んでいる請求項３０に記載の方法。
【請求項３３】
前記プロセスガスは、さらにヘリウムを含んでいる請求項３０、３１または３２に記載の方法。
【請求項３４】
反射防止膜と、
前記反射防止膜上に形成された感光性層であって、前記感光性層及び前記反射防止膜は、それらを介して形態を画成する、感光性層と、
前記形態の側壁上に形成されたパッシベーション層とを具備する２層マスク。
【請求項３５】
前記パッシベーション層は、前記形態の滑らかな側壁を形成する請求項３４に記載のマスク。
【発明の詳細な説明】
【技術分野】
【０００１】
（関連出願の相互参照）
本出願は、２００３年３月３１日に出願された米国仮出願第６０／４５８，４３０号、２００３年５月５日に出願された米国仮出願第６０／４８４，２２５号及び２００３年８月１４日に出願された米国非仮出願第１０／６４０，５７７号に関連し、かつそれらの出願に対して優先権を主張し、それらの全ての内容が参照してここに組み込まれる。本出願は、２００２年１２月２３日に出願された「２層フォトレジストのドライ現像のための方法及び装置（Ｍｅｔｈｏｄ  ａｎｄ  Ａｐｐａｒａｔｕｓ  Ｆｏｒ  Ｂｉｌａｙｅｒ  Ｐｈｏｔｏｒｅｓｉｓｔ  Ｄｒｙ  Ｄｅｖｅｌｏｐｍｅｎｔ）」というタイトルの同時係属出願第６０／４３５，２８６号に関連し、その全ての内容が参照してここに組み込まれる。
【０００２】
本発明は、基板をプラズマ処理するための方法及び装置に関し、より具体的には、多層フォトレジストのドライ現像のための方法に関する。
【背景技術】
【０００３】
半導体の処理中には、微細線に沿って、あるいは、シリコン基板上にパターン化されたビアまたはコンタクト内の物質を除去またはエッチングするために、（ドライ）プラズマエッチングプロセスを用いることができる。プラズマエッチングプロセスは、一般に、処理チャンバ内に、重ねてパターン化された保護層、例えば、フォトレジスト層を有する半導体基板を位置決めすることを含む。該基板が、一旦、該チャンバ内に位置決めされると、イオン化可能な分解性ガス混合物が、予め指定された流量で該チャンバ内に導入されると共に、周囲プロセス圧力を実現するために、真空ポンプは絞り調整される。その後、存在するガス活性種の一部が、誘導結合的な、または容量結合的な高周波（ＲＦ）電力の伝達、あるいは、例えば、電子サイクロトロン共鳴（ＥＣＲ）を用いたマイクロ波電力の伝達を介して加熱された電子によってイオン化されたときに、プラズマが形成される。また、該加熱された電子は、周囲のガス活性種のうちの一部の活性種を分解するように作用して、露出面のエッチング化学作用に適した反応物活性種を生成する。一旦、プラズマが形成されると、基板の選択された面がプラズマによってエッチングされる。該プロセスは、該基板の選択された領域の様々な形態（例えば、トレンチ、ビア、コンタクト等）をエッチングするために、望ましい反応物及びイオン群の適切な濃度を含む適切な条件を達成するように調整される。エッチングが必要なこのような基板材料は、二酸化シリコン（ＳｉＯ２）、低誘電率絶縁材料、ポリシリコン及び窒化シリコンを含む。
【発明の開示】
【発明が解決しようとする課題】
【０００４】
本発明は、基板をプラズマ処理するための方法及び装置、および多層フォトレジストのドライ現像のための方法及び装置に関する。また、本発明は、多層マスク自体に関する。
【課題を解決するための手段】
【０００５】
本発明の１つの態様においては、プラズマ処理システム内で、基板上に反射防止膜（ａｎｔｉ−ｒｅｆｌｅｃｔｉｖｅ  ｃｏａｔｉｎｇ；ＡＲＣ）をエッチングするための方法及び装置が説明されている。アンモニア（ＮＨ３）及びパッシベーションガスを集合的に（ｃｏｌｌｅｃｔｉｖｅｌｙ）含有する１つ以上のガスを含むプロセスガスが導入される。プラズマは、プラズマ処理システム内で、該プロセスガスから形成される。該基板は、該プラズマにさらされる。
【０００６】
本発明のまた別の態様においては、基板上に薄膜をエッチングするための２層マスクを形成する方法及び装置が説明されている。該薄膜は、該基板上に形成される。反射防止膜（ＡＲＣ）は、該薄膜上に形成される。フォトレジストパターンは、該ＡＲＣ層上に形成される。該フォトレジストパターンは、アンモニア（ＮＨ３）及びパッシベーションガスを集合的に含有する１つ以上のガスを含むプロセスガスを用いて、該ＡＲＣ層をエッチングすることにより、該ＡＲＣ層に転写される。
【０００７】
また、プラズマ処理システムにおいて、基板上の多層マスクにおける側壁を滑らかにする方法は、アンモニア（ＮＨ３）及びパッシベーションガスを集合的に含有する１つ以上のガスを含むプロセスガスを導入することと、該プラズマ処理システム内で、該プロセスガスからプラズマを形成することと、該基板を該プラズマにさらすこととを含み、該パッシベーションガスは、該側壁の表面粗さを滑らかにするために、該多層マスクの側壁上のパッシベーション膜の形成を容易にする。
【発明を実施するための最良の形態】
【０００８】
材料処理方法において、パターンエッチングは、フォトレジスト等の感光性材料からなる薄膜を基板の上面に施すことを含み、該基板の上面は、エッチング中に、このパターンを基板の下層にある薄膜に転写するマスクを形成するために、後にパターン化される。該感光製材料のパターニングは、一般に、例えば、マイクロリソグラフィシステムを用いた、該感光材料のレチクル（及び関連する光学系）を介した照射源による露光と、その後続いて行われる、現像液を用いた、（ポジ型フォトレジストの場合のような）該感光材料の照射領域の除去、あるいは、（ネガ型フォトレジストの場合のような）非照射領域の除去を伴う。多層マスクは、薄膜中に形態をエッチングするために実施することができる。例えば、図１Ａから図１Ｃに示すように、従来のリソグラフィ技術を用いて形成されたパターン２を有する感光層３と、有機反射防止膜（ＡＲＣ）７とを備える２層マスク６を、基板５上の薄膜４をエッチングするマスクとして用いることができ、感光層３のマスクパターン２は、薄膜４のための主エッチング工程より先に行われる別のエッチング工程を用いて、ＡＲＣ層７に転写される。
【０００９】
一実施形態においては、アンモニア（ＮＨ３）及びパッシベーションガスを含むプロセスガスが、２層フォトレジストのドライ現像の方法において用いられる。例えば、パッシベーションガスは、Ｃ２Ｈ４、ＣＨ４、Ｃ２Ｈ２、Ｃ２Ｈ６、Ｃ３Ｈ４、Ｃ３Ｈ６、Ｃ３Ｈ８、Ｃ４Ｈ６、Ｃ４Ｈ８、Ｃ４Ｈ１０、Ｃ５Ｈ８、Ｃ５Ｈ１０、Ｃ６Ｈ６、Ｃ６Ｈ１０、Ｃ６Ｈ１２等のうちの少なくとも１つ等の炭化水素ガスを含むことができる。
【００１０】
上記の実施形態は、基板５上の薄膜４のエッチングについて説明しているが、該エッチングは、薄膜４を有するまたは有しない基板５自体に対しても可能である。
【００１１】
一実施形態によれば、プラズマ処理チャンバ１０と、プラズマ処理チャンバ１０に結合された診断システム１２と、診断システム１２及びプラズマ処理チャンバ１０に結合されたコントローラ１４とを備えるプラズマ処理システム１が図２に示されている。コントローラ１４は、有機ＡＲＣ層をエッチングするための上述した化学作用のうちの少なくとも１つを含むプロセスレシピを実行するように構成されている。また、コントローラ１４は、診断システム１２から少なくとも１つの終点信号を受け取り、かつ該プロセスの終点を正確に判断するために、少なくとも１つの終点信号を後処理するように構成されている。図示の実施形態においては、図２に示されたプラズマ処理システム１は、材料処理のためにプラズマを用いる。プラズマ処理システム１は、エッチングチャンバを備えることができる。
【００１２】
図３に示す実施形態によれば、プラズマ処理システム１ａは、プラズマ処理チャンバ１０と、上に処理すべき基板２５が吸着される基板ホルダ２０と、真空ポンプシステム３０とを備えることができる。基板２５は、例えば、半導体基板、ウェハまたは液晶ディスプレイとすることができる。プラズマ処理チャンバ１０は、例えば、基板２５の表面近くの処理領域１５でのプラズマの生成を容易にするように構成することができる。イオン化可能なガスまたはガスの混合物は、ガス注入システム（図示せず）を介して導入され、プロセス圧力が調節される。例えば、制御機構（図示せず）を、真空ポンプシステム３０を絞るのに用いることができる。プラズマは、所定の材料プロセスに固有の材料を生成するのに、および／または基板２５の露出面からの材料の除去を補助するのに用いることができる。プラズマ処理システム１ａは、２００ｍｍ基板、３００ｍｍ基板、またはそれより大きい基板を処理するように構成することができる。
【００１３】
基板２５は、例えば、静電クランプシステムを介して基板ホルダ２０に吸着させる（ａｆｆｉｘｅｄ）ことができる。さらに、基板ホルダ２０は、例えば、基板ホルダ２０から熱を受け取って、熱を熱交換システム（図示せず）に伝達する、あるいは、加熱時に、該熱交換システムから熱を伝達する再循環冷却流を含む冷却システムをさらに含むことができる。また、ガスを、例えば、基板２５と基板ホルダ２０の間のガスギャップ熱伝導性を改善するために、裏面ガスシステムを介して基板２５の裏面に供給することができる。このようなシステムは、該基板の温度制御が、低温及び高温時に必要な場合に用いることができる。例えば、該裏面ガスシステムは、基板２５の中心部と縁部との間で、ヘリウムガスギャップ圧力を独立して変化させることができる、２ゾーンガス分配システムを備えることができる。他の実施形態においては、抵抗加熱素子、または熱電気ヒータ／クーラー等の加熱／冷却素子を、プラズマ処理チャンバ１０のチャンバ壁及びプラズマ処理システム１ａ内のいずれかの他の構成部品だけでなく、基板ホルダ２０内にも含めることができる。
【００１４】
図３に示す実施形態において、基板ホルダ２０は、それを介してＲＦ電力が、プロセス空間１５内の処理プラズマに結合される電極を備えることができる。例えば、基板ホルダ２０は、高周波電源４０からインピーダンス整合ネットワーク５０を介した基板ホルダ２０へのＲＦ電力の伝達を介して、ＲＦ電圧で電気的にバイアスをかけることができる。ＲＦバイアスは、電子を加熱して、プラズマを形成しかつ維持するように作用することができる。この構成において、上記システムは、反応性イオンエッチング（ＲＩＥ）リアクタとして作動することができ、上記チャンバ及び上部ガス注入電極は、接地面として作用する。該ＲＦバイアスのための典型的な周波数は、０．１ＭＨｚから１００ＭＨｚとすることができる。プラズマ処理のためのＲＦシステムは、当業者には公知である。
【００１５】
別法として、ＲＦ電力は、多重周波数で、基板ホルダ電極に印加される。さらに、インピーダンス整合ネットワーク５０は、反射電力を低減することにより、プラズマ処理チャンバ１０内のプラズマへのＲＦ電力の伝達を改善するように作用する。整合ネットワーク接続形態（例えば、Ｌ型、π型、Ｔ型等）及び自動制御方法は、当業者には公知である。
【００１６】
真空ポンプシステム３０は、例えば、毎秒５０００リットル（以上）のポンピング速度が可能なターボ分子ポンプ（ｔｕｒｂｏ−ｍｏｌｅｃｕｌａｒ  ｖａｃｕｕｍ  ｐｕｍｐ；ＴＭＰ）と、チャンバ圧力を絞り調整するためのゲートバルブとを含むことができる。ドライプラズマエッチングに用いられる従来のプラズマ処理装置においては、毎秒１０００から３０００リットルのＴＭＰが一般に用いられている。ＴＭＰは、典型的には、５０ｍトル（Ｔｏｒｒ）未満の低圧処理に有用である。高圧処理（すなわち１００ｍトルより大きい）の場合、機械的なブースターポンプ及びドライ粗引きポンプを用いることができる。さらに、チャンバ圧力を監視する装置（図示せず）を、プラズマ処理チャンバ１０に結合することができる。圧力測定装置は、例えば、マサチューセッツ州アンドーバー（Ａｎｄｏｖｅｒ，ＭＡ）のＭＫＳインスツルメンツ社（ＭＫＳ  Ｉｎｓｔｒｕｍｅｎｔｓ，Ｉｎｃ．）から入手可能なＢａｒａｔｒｏｎタイプ６２８Ｂ  アブソリュート・キャパシタンス・マノメータ（Ｔｙｐｅ  ６２８Ｂ  Ｂａｒａｔｒｏｎ  ａｂｓｏｌｕｔｅ  ｃａｐａｃｉｔａｎｃｅ  ｍａｎｏｍｅｔｅｒ）とすることができる。
【００１７】
コントローラ１４は、マイクロプロセッサと、メモリと、プラズマ処理システム１ａと通信し、かつプラズマ処理システム１ａからのモニタ出力だけでなく該システムへの入力を活性化するのに十分な制御電圧を生成することが可能なディジタルＩ／Ｏポートとを備える。また、コントローラ１４は、裏面ガス供給システム（図示せず）、基板／基板ホルダ温度測定システム（図示せず）、および／または静電クランプシステム（図示せず）と同様に、高周波電源４０、インピーダンス整合ネットワーク５０、ガス注入システム（図示せず）、真空ポンプシステム３０に結合することができ、かつそれら構成部品と情報を交換することができる。例えば、該メモリに格納されたプログラムは、有機ＡＲＣ層をエッチングする方法を実行するために、プロセスレシピに従って、プラズマ処理システム１ａの上述した構成部品に対する入力を活性化するのに用いることができる。コントローラ１４の１つの実例は、テキサス州オースチン（Ａｕｓｔｉｎ，Ｔｅｘａｓ）のデル・コーポレーション（Ｄｅｌｌ  Ｃｏｒｐｏｒａｔｉｏｎ）から入手可能なＤＥＬＬ  ＰＲＥＣＩＳＩＯＮ  ＷＯＲＫＳＴＡＴＩＯＮ  ６１０（登録商標）である。
【００１８】
診断システム１２は、光診断サブシステム（図示せず）を含むことができる。該光診断サブシステムは、プラズマから放射される光強度を測定する（シリコン）フォトダイオードまたは光電子増倍管（ｐｈｏｔｏｍｕｌｔｉｐｌｉｅｒ  ｔｕｂｅ；ＰＭＴ）等の検出器を備えることができる。診断システム１２は、さらに、狭帯域干渉フィルタ等の光フィルタを含むことができる。代替の実施形態においては、診断システム１２は、ラインＣＣＤ（電荷結合デバイス）、ＣＩＤ（電荷注入デバイス）アレイ、および回折格子またはプリズム等の光分散装置のうちの少なくとも１つを含むことができる。また、診断システム１２は、所定の波長における光を測定するモノクロメータ（例えば、回折格子／検出器システム）、あるいは、例えば、米国特許第５，８８８，３３７号明細書に記載されている装置等の、光スペクトルを測定する（例えば、回転回折格子を備えた）スペクトロメータを含むことができる。
【００１９】
診断システム１２は、ピーク・センサ・システムズ社（Ｐｅａｋ  Ｓｅｎｓｏｒ  Ｓｙｓｔｅｍｓ）、またはベリティ・インスツルメンツ社（Ｖｅｒｉｔｙ  Ｉｎｓｔｒｕｍｅｎｔｓ，Ｉｎｃ．）から入手可能な高解像度の光放射分光法（Ｏｐｔｉｃａｌ  Ｅｍｉｓｓｉｏｎ  Ｓｐｅｃｔｒｏｓｃｏｐｙ；ＯＥＳ）センサを含むことができる。このようなＯＥＳセンサは、紫外（ＵＶ）、可視（ＶＩＳ）及び近赤外（ＮＩＲ）光スペクトルに及ぶ広いスペクトルを有する。解像度は、約１．４オングストロームであり、すなわち、該センサは、２４０から１０００ｎｍの５５５０個の波長を収集することが可能である。例えば、該ＯＥＳセンサは、２０４８画素の線型ＣＣＤアレイと一体化される高感度の小型光ファイバＵＶ−ＶＩＳ−ＮＩＲスペクトロメータを備えることができる。
【００２０】
上記スペクトロメータは、単一の及び束になった光ファイバを通して伝送された光を受け、該光ファイバから出力された光は、固定された回折格子を用いて、該ラインＣＣＤアレイ上に分散される。上述した構成と同様に、光真空窓を通過する光は、凸状球状レンズを介して該光ファイバの入力端に収束される。各々が、所定のスペクトル範囲（ＵＶ、ＶＩＳ及びＮＩＲ）に対して調節された３つのスペクトロメータは、プロセスチャンバのためのセンサを構成する。各スペクトロメータは、独立したＡ／Ｄ変換器を含む。そして最後に、該センサの利用により、全放射スペクトルを、０．１から１．０秒毎に記録することができる。
【００２１】
図４に示す実施形態においては、プラズマ処理システム１ｂは、例えば、図２または図３の実施形態と同じにすることができ、また、図２及び図３に関して説明した構成部品に加えて、プラズマ密度を潜在的に増加させるためおよび／またはプラズマ処理均一性を改善するために、さらに、静止した、または機械的にあるいは電気的に回転する磁界システム６０を備えることができる。また、コントローラ１４は、回転の速度及び磁界強度を調節するために、磁界システム６０に結合することができる。回転磁界の設計及び実施は、当業者には公知である。
【００２２】
図５に示す実施形態においては、プラズマ処理システム１ｃは、例えば、図２または図３の実施形態と同じにすることができ、また、高周波電源７２からインピーダンス整合ネットワーク７４を介してＲＦ電力を結合することができる上部電極７０をさらに備えることができる。該上部電極へのＲＦ電力の印加のための典型的な周波数は、０．１ＭＨｚから２００ＭＨｚとすることができる。さらに、下部電極への電力の印加のための典型的な周波数は、０．１ＭＨｚから１００ＭＨｚとすることができる。また、コントローラ１４は、上部電極７０へのＲＦ電力の印加を制御するために、高周波電源７２及びインピーダンス整合ネットワーク７４に結合される。上部電極の設計及び実施は、当業者には公知である。
【００２３】
図６に示す実施形態においては、プラズマ処理システム１ｄは、例えば、図２及び図３の実施形態と同じにすることができ、また、インピーダンス整合ネットワーク８４を経由して高周波電源８２を介してＲＦ電力が結合される誘導コイル８０をさらに備えることができる。ＲＦ電力は、誘導コイル８０から絶縁窓（図示せず）を介してプラズマ処理領域１５に誘導結合される。誘導コイル８０へのＲＦ電力の印加のための典型的な周波数は、１０ＭＨｚから１００ＭＨｚとすることができる。同様に、チャック電極への電力の印加のための典型的な周波数は、０．１ＭＨｚから１００ＭＨｚとすることができる。また、スロット型ファラデーシールド（図示せず）を、誘導コイル８０とプラズマの間の容量結合を低減するために用いることができる。また、コントローラ１４は、誘導コイル８０への電力の印加を制御するために、高周波電源８２及びインピーダンス整合ネットワーク８４に結合されている。代替の実施形態においては、誘導コイル８０は、変圧器結合プラズマ（ｔｒａｎｓｆｏｒｍｅｒ  ｃｏｕｐｌｅｄ  ｐｌａｓｍａ；ＴＣＰ）リアクタの場合のように、上方からプラズマ処理領域１５とつながった「螺旋状」コイルまたは「平板（ｐａｎｃａｋｅ）状」コイルとすることができる。誘導結合プラズマ（ｉｎｄｕｃｔｉｖｅｌｙ  ｃｏｕｐｌｅｄ  ｐｌａｓｍａ；ＩＣＰ）源、または変圧器結合プラズマ（ＴＣＰ）源の設計及び実施は、当業者には公知である。
【００２４】
別法として、プラズマは、電子サイクロトロン共鳴（ＥＣＲ）を用いて形成することができる。また別の実施形態においては、プラズマは、ヘリコン波の発射によって形成される。また他の実施形態においては、プラズマは、伝播する表面波によって形成される。上述した各プラズマ源は、当業者には公知である。
【００２５】
以下の議論においては、プラズマ処理装置を用いて有機ＡＲＣ層をエッチングする方法を説明する。例えば、該プラズマ処理装置は、図２から図６で説明したような様々な素子、およびそれらの組み合わせを備えることができる。
【００２６】
一実施形態において、有機ＡＲＣ層をエッチングする方法は、ＮＨ３、及びＣ２Ｈ４、ＣＨ４、Ｃ２Ｈ２、Ｃ２Ｈ６、Ｃ３Ｈ４、Ｃ３Ｈ６、Ｃ３Ｈ８、Ｃ４Ｈ６、Ｃ４Ｈ８、Ｃ４Ｈ１０、Ｃ５Ｈ８、Ｃ５Ｈ１０、Ｃ６Ｈ６、Ｃ６Ｈ１０、Ｃ６Ｈ１２等のうちの少なくとも１つ等の炭化水素ガスを含む。例えば、プロセスパラメータ空間は、２０から１０００ｍトルのチャンバ圧力、５０から１０００ｓｃｃｍのＮＨ３プロセスガス流量、５から１００ｓｃｃｍの炭化水素プロセスガス流量、５００から２０００Ｗの上部電極（例えば、図５の構成素子７０）ＲＦバイアス及び１０から５００Ｗの下部電極（例えば、図５の構成素子２０）ＲＦバイアスを含むことができる。また、上部電極バイアス周波数は、０．１ＭＨｚから２００ＭＨｚ、例えば、６０ＭＨｚとすることができる。また、下部電極バイアス周波数は、０．１ＭＨｚから１００ＭＨｚ、例えば、２ＭＨｚとすることができる。
【００２７】
実施例において、図５で説明したようなプラズマ処理装置を用いて有機ＡＲＣ層をエッチングする方法を説明する。しかし、議論する該方法は、この例示的な説明によって範囲を限定すべきではない。表Ｉは、以下の例示的なプロセスレシピを用いて有機ＡＲＣ層内にエッチングされた形態の限界寸法を示し、チャンバ圧力＝１００ｍトル；上部電極ＲＦ電力＝１２００Ｗ；下部電極ＲＦ電力＝１００Ｗ；プロセスガス流量ＮＨ３／Ｃ２Ｈ４＝４５０／５０ｓｃｃｍ；電極７０（図５参照）の下面と基板ホルダ２０上の基板２５の下面の間の５５ｍｍの電極間隔；下部電極温度（例えば、図５の基板ホルダ２０）＝２０Ｃ；上部電極温度（例えば、図５の電極７０）＝６０Ｃ；チャンバ壁温度＝５０Ｃ；裏面ヘリウム圧力中心／縁部＝１０／３５トル；及び１８０秒のエッチング時間。
【表１】
2006522480.tif 000003
【００２８】
表Ｉは、ＡＲＣ層エッチ後の残ったフォトレジストの厚さ、ＡＲＣ形態に対する上面及び底部の限界寸法、及び限界寸法バイアス等の（メタルコンタクト（ＭＣ）及びコンタクト（ＣＡ）の場合の）結果を示し、該バイアスは、上面から底面へのＣＤの変化を示す（すなわち、負のバイアスは、ＣＤの低下を示し、正のバイアスは、ＣＤの増加を示す）。さらに、データは、中心及び縁部において報告されている。該データは、ＣＤを維持する際の上記プロセスの成功及び該ＣＤを低減する可能性を示している。
【００２９】
代替の実施形態においては、プロセスの化学作用は、さらに、ヘリウム（Ｈｅ）を含むことができる。該プロセスへのヘリウムの導入は、側壁形態の粗さを軽減することができる。
【００３０】
一般に、エッチング時間は、実験計画法（ｄｅｓｉｇｎ  ｏｆ  ｅｘｐｅｒｉｍｅｎｔ；ＤＯＥ）を用いて決めることができるが、該エッチング時間は、終点検出を用いて決めることもできる。終点検出の１つの可能な方法は、プラズマの化学作用の変化が、上記ＡＲＣ層のエッチングの実質的な完了及び下にある材料膜との接触によって生じたときを示す、上記プラズマ領域からの放射光スペクトルの一部を監視することである。例えば、このような変化を表わす、該スペクトルの一部は、３８７．２ｎｍの波長（炭化窒素（ＣＮ））を含み、光放射分光法（ＯＥＳ）を用いて測定することができる。放射後、該周波数に対応するレベルが、特定のしきい値を越え（例えば、実質的にゼロまで低下し、あるいは、特定のレベル以上に増加し）、終点に到達したとみなすことができる。終点情報をもたらす他の波長も用いることができる。さらに、エッチング時間は、オーバエッチングの期間を含むように伸ばすことができ、該オーバエッチング期間は、該エッチングプロセスの最初と、終点検出に関連する時間との間の時間の一部（すなわち、１から１００％）を構成する。
【００３１】
図７は、本発明の一実施形態によるプラズマ処理システム内で、基板上の反射防止膜（ＡＲＣ）をエッチングする方法のフローチャートを示す。処理手順４００は４１０で始まり、プロセスガスが該プラズマ処理システムに導入され、該プロセスガスは、ガスを含有するアンモニア（ＮＨ３）と、パッシベーションガスとを含む。例えば、該パッシベーションガスは、Ｃ２Ｈ４、ＣＨ４、Ｃ２Ｈ２、Ｃ２Ｈ６、Ｃ３Ｈ４、Ｃ３Ｈ６、Ｃ３Ｈ８、Ｃ４Ｈ６、Ｃ４Ｈ８、Ｃ４Ｈ１０、Ｃ５Ｈ８、Ｃ５Ｈ１０、Ｃ６Ｈ６、Ｃ６Ｈ１０及びＣ６Ｈ１２のうちの少なくとも１つ等の炭化水素ガスを含むことができる。別法として、該プロセスガスは、ヘリウム（Ｈｅ）をさらに含むことができる。
【００３２】
４２０において、プラズマは、上記プラズマ処理システム内において、例えば、図２から図６で説明したシステムのうちのいずれか１つ、またはそれらの組み合わせを用いて、上記プロセスガスから形成される。
【００３３】
４３０において、上記ＡＲＣ層を備える上記基板は、４２０で形成されたプラズマにさらされる。第１の期間の後、処理手順４００が終了する。例えば、その間に、該ＡＲＣ層を有する該基板がプラズマにさらされる該第１の期間は、一般に、該ＡＲＣ層をエッチングするのに要する時間、あるいは、フォトレジストパターンを該ＡＲＣ層に転写するのに要する時間によって必然的に決まる。一般に、フォトレジストパターンを、該ＡＲＣ層の厚みを介して転写するのに要する該第１の期間は、予め決められている。別法として、該第１の期間は、第２の期間またはオーバエッチ期間によってさらに増加させることができる。上述したように、該オーバエッチング時間は、該第１の期間の、１から１００％等の一部を含むことができ、このオーバエッチ期間は、終点の検出を越えるエッチングの延長を含むことができる。
【００３４】
図８は、本発明の別の実施形態によるプラズマ処理システムにおける基板上の薄膜をエッチングする２層マスクを形成する方法を示す。該方法は、該基板上に薄膜を形成することを伴う５１０で始まるフローチャート５００に示されている。該薄膜は、二酸化シリコン（ＳｉＯ２）等の酸化層を含むことができ、また該薄膜は、化学気相成長（ＣＶＤ）を含む様々なプロセスによって形成することができる。
【００３５】
５２０において、反射防止膜（ＡＲＣ）層が、上記薄膜が積層された上記基板上に形成される。該ＡＲＣ層は、例えば、回転塗布システム等の従来の技術を用いて形成される有機ＡＲＣ層とすることができる。
【００３６】
５３０において、フォトレジストパターンが、該ＡＲＣ層が積層された上記基板上に形成される。該フォトレジスト膜は、フォトレジスト回転塗布システム等の従来の技術を用いて形成することができる。該パターンは、ステップ式マイクロリソグラフィシステム等の従来の技術及び現像液を用いることにより、該フォトレジスト膜内に形成することができる。
【００３７】
５４０において、上記フォトレジストパターンは、２層マスクを形成するために、上記ＡＲＣ層に転写される。該パターン転写は、ドライエッチング技術を用いて実現され、該エッチングプロセスは、ガスを含むアンモニア（ＮＨ３）及びパッシベーションガスを含むプロセスガスを用いるプラズマ処理システムで実行される。例えば、該パッシベーションガスは、Ｃ２Ｈ４、ＣＨ４、Ｃ２Ｈ２、Ｃ２Ｈ６、Ｃ３Ｈ４、Ｃ３Ｈ６、Ｃ３Ｈ８、Ｃ４Ｈ６、Ｃ４Ｈ８、Ｃ４Ｈ１０、Ｃ５Ｈ８、Ｃ５Ｈ１０、Ｃ６Ｈ６、Ｃ６Ｈ１０及びＣ６Ｈ１２のうちの少なくとも１つ等の炭化水素ガスを含むことができる。別法として、該プロセスガスは、上述したように、ヘリウム（Ｈｅ）をさらに含むことができる。プラズマは、例えば、図２から図６で説明したシステムのうちのいずれか１つを用いて、該プラズマ処理システム内で、該プロセスガスから形成され、上記ＡＲＣ層を有する基板が、形成されたプラズマにさらされる。その間に、上記ＡＲＣ層を有する上記基板がプラズマにさらされる第１の期間は、一般に、該ＡＲＣ層をエッチングするのに要する時間、あるいは、フォトレジストパターンを該ＡＲＣ層に転写するのに要する時間によって必然的に決まる。一般に、フォトレジストパターンを、該ＡＲＣ層の厚みを介して転写するのに要する該第１の期間は、予め決められている。しかし、一般に、該第１の期間は、第２の期間またはオーバエッチング期間によってさらに増加される。上述したように、該オーバエッチング時間は、該第１の期間の、１から１００％等の一部を含むことができ、このオーバエッチング期間は、終点の検出を越えるエッチングの延長を含むことができる。
【００３８】
図９Ａ及び図９Ｂは、それぞれ、エッチングされた多層マスクの側面図及び平面図を示す。形態６００は、エッチング中に、その上に表面粗さ６２０が形成される、側壁６１０、感光層６４０及びＡＲＣ層６５０を備える。上記パッシベーションガスは、パッシベーション膜６３０の形成を容易にして、エッチングされた多層マスクの表面粗さ６２０を滑らかにする；図９Ｂ参照。
【００３９】
本発明のある実施形態のみを詳細に説明してきたが、当業者は、この発明の新規な教示及び効果を著しく逸脱することなく、該実施形態において、多くの変更例が可能であることを容易に認識するであろう。従って、そのような全ての変更例は、この発明の範囲に含まれるものと解釈すべきである。
【図面の簡単な説明】
【００４０】
【図１Ａ】薄膜をパターンエッチングする典型的な処理手順の概略説明を示す図である。
【図１Ｂ】薄膜をパターンエッチングする典型的な処理手順の概略説明を示す図である。
【図１Ｃ】薄膜をパターンエッチングする典型的な処理手順の概略説明を示す図である。
【図２】本発明の実施形態に係るプラズマ処理システムの単純化した概略図である。
【図３】本発明の別の実施形態に係るプラズマ処理システムの概略図である。
【図４】本発明の他の実施形態に係るプラズマ処理システムの概略図である。
【図５】本発明の別の実施形態に係るプラズマ処理システムの概略図である。
【図６】本発明の他の実施形態に係るプラズマ処理システムの概略図である。
【図７】本発明の実施形態に係るプラズマ処理システム内で、基板上の反射防止膜（ＡＲＣ）をエッチングする方法を示す図である。
【図８】本発明の別の実施形態に係るプラズマ処理システム内で、基板上の薄膜をエッチングするための２層マスクを形成する方法を示す図である。
【図９Ａ】多層マスクの概略説明を示す図である。
【図９Ｂ】多層マスクの概略説明を示す図である。
【図１Ａ】
2006522480.tif 000004
【図１Ｂ】
2006522480.tif 000005
【図１Ｃ】
2006522480.tif 000006
【図２】
2006522480.tif 000007
【図３】
2006522480.tif 000008
【図４】
2006522480.tif 000009
【図５】
2006522480.tif 000010
【図６】
2006522480.tif 000011
【図７】
2006522480.tif 000012
【図８】
2006522480.tif 000013
【図９Ａ】
2006522480.tif 000014
【図９Ｂ】
2006522480.tif 000015
【国際調査報告】
2006522480.tif 000016
2006522480.tif 000017
2006522480.tif 000018